ОГНЕЗАЩИТНЫЙ ВОДООТТАЛКИВАЮЩИЙ ТЕКСТИЛЬНЫЙ МАТЕРИАЛ

Полезная модель относится к огнезащитным водоотталкивающим текстильным материалам, используемым, в частности, для изготовления боевой одежды пожарного.
Известен наиболее близкий к заявляемому техническому решению, выбранный в качестве ближайшего аналога огнестойкий текстильный материал, состоящий из тканевой основы и нанесенного на основу огнезащитного полимерного покрытия (патент РФ №2203993 на изобретение, кл. D06M 15/643, D06M 15/248, С09К 21/14, опубл. 10.05.2003 - прототип).
Недостатками известного огнестойкого текстильного материала являются:
- низкая огнестойкость тканевой основы из-за использования капроновой ткани;
- низкие водоотталкивающие свойства из-за отсутствия пропитки тканевой основы.
Техническим результатом полезной модели является создание нового огнезащитного водоотталкивающего текстильного материала, обладающего высокой огнестойкостью и высокими водоотталкивающими свойствами в процессе эксплуатации.
Технический результат достигается в огнезащитном водоотталкивающем текстильном материале, состоящем из тканевой основы и нанесенного на основу огнезащитного полимерного покрытия, в котором, согласно полезной модели, тканевая основа выполнена из полиарамидных волокон и пропитана эмульсией фторорганических соединений, при этом полимерное покрытие, нанесенное на одну из сторон тканевой основы, выполнено с использованием низкомолекулярного силоксанового каучука.
Такой огнезащитный водоотталкивающий текстильный материал в качестве эмульсии фторорганических соединений предпочтительно содержит эмульсию фторкарбоновых смол.
На чертеже, иллюстрирующем полезную модель, изображен огнезащитный водоотталкивающий текстильный материал в разрезе.
Огнезащитный водоотталкивающий текстильный материал включает тканевую основу 1 и полимерное покрытие 2.
Сопоставительный анализ предлагаемой полезной модели и прототипа выявляет наличие отличительных признаков у заявляемого огнезащитного водоотталкивающего текстильного материала по сравнению с наиболее близким аналогом, что обеспечивает ей соответствие критерию «новизна».
Наличие отличительных признаков обеспечивает достижение положительного эффекта, выражающегося в создании нового огнезащитного водоотталкивающего текстильного материала, обладающего высокой огнестойкостью и высокими водоотталкивающими свойствами, в процессе эксплуатации.
Применение заявляемой полезной модели при изготовлении боевой одежды пожарного, защищающей от воздействия открытого пламени, теплового потока, воды, атмосферных осадков, высоких и низких температур, агрессивных сред, обеспечивает ей соответствие критерию «промышленная применимость».
Изготовление огнезащитного водостойкого текстильного материала осуществляется следующим образом.
2
Основа из полиарамидной ткани с поверхностной плотностью 190-220 г/м с разрывной нагрузкой по основе и утку не менее 1000н на сушильно-ширильной машине СШМ подвергается пропитке водным раствором эмульсии фторкарбоновых смол из расчета 30-50 г
2
на 1 литр воды. Пропитка проводится методом плюсования, представляющим собой сушку ткани при температуре 100°С, ее пропитку 3-5% раствором фторкарбоновых смол, отжим ткани и сушку пропитанной ткани при температуре 150°С в течение 2 минут. Затем производится термофиксация ткани при температуре 170°С в течение 1 минуты. Затем на агрегате типа АХП на тканевую основу наносят полимерное покрытие на основе низкомолекулярного кремнийорганического каучука в количестве 100-120 г/м при температуре 160°С.
В таблице приведены сравнительные характеристики испытаний заявленного огнезащитного водоотталкивающего текстильного материала и прототипа.
Наименование характеристик материала
Материал по прототипу
Заявляемый огнезащитный водоотталкивающий текстильный материал
Огнестойкость, с
15-25
30-40
Водоотталкивание, баллы
0
5
Приведенные в таблице сравнительные характеристики огнезащитного водоотталкивающего текстильного материала и прототипа выгодно отличают заявляемую полезную модель от прототипа. Так, использование в качестве основы полиарамидной ткани в сочетании с пропиткой ее раствором эмульсии фторкарбоновых смол придает заявляемому материалу высокие водоотталкивающие свойства и огнестойкость почти в 2 раза превышающую материал прототипа.